(57)【特許請求の範囲】
【請求項１】
真空槽内に配置されたターゲットをスパッタし、前記ターゲットに対向配置された台上に基板を配置し、前記基板の表面に薄膜を成長させる薄膜製造方法であって、
前記ターゲットの前記基板表面側の端部と、前記台の表面との間の空間をスパッタ空間としたときに、
前記スパッタ空間の側方位置に制御電極を配置し、前記制御電極によって、前記スパッタ空間を取り囲み、
前記スパッタ空間の、前記制御電極の端部と前記基板との間の部分の側方位置に、前記真空槽と同電位の接地電極を配置して前記接地電極によって前記制御電極の端部と前記基板との間の部分の前記スパッタ空間を取り囲み、
前記台表面に垂直な方向の距離を垂直距離としたときに、前記スパッタ空間の前記接地電極で取り囲まれた部分の前記垂直距離は、前記スパッタ空間の前記制御電極で取り囲まれた部分の前記垂直距離よりも短くし、
前記基板をフローティング電位に置き、
前記スパッタによって前記薄膜を形成中の前記基板の電位が略ゼロＶになる前記制御電極の制御電圧を予め求めておき、前記制御電極に前記制御電圧を印加しながら前記スパッタを行うスパッタ方法。
【請求項２】
前記台の裏面側に導電性のウェハステージを配置し、前記ウェハステージを介して、前記基板に負電圧又は交流電圧を印加しながら前記スパッタを行う請求項１記載のスパッタ方法。
【請求項３】
真空槽と、
前記真空槽内に配置され、前記真空槽と絶縁された台と、
前記台上に配置されたフローティング電位の基板と、
前記基板と対向して配置されたターゲットと、
前記ターゲットの前記基板表面側の端部と、前記台の表面との間の空間をスパッタ空間としたときに、
前記スパッタ空間の側方位置に配置され、前記スパッタ空間を取り囲んだ制御電極と、
前記スパッタ空間の、前記制御電極の端部と前記基板との間の部分の側方位置に配置され、前記制御電極の端部と前記基板との間の部分の前記スパッタ空間を取り囲み、前記真空槽と同電位にされた接地電極と、
前記ターゲットのスパッタ時に前記制御電極に正電圧を印加し、前記基板電位を略ゼロＶにする電源手段と、を有し、
前記台表面に垂直な方向の距離を垂直距離としたときに、前記スパッタ空間の前記接地電極で取り囲まれた部分の前記垂直距離は、前記スパッタ空間の前記制御電極で取り囲まれた部分の前記垂直距離よりも短くされたスパッタ装置。
【発明の詳細な説明】
【０００１】
【発明の属する技術分野】
本発明はスパッタリング装置の技術分野にかかり、特に、スパッタリング装置のステップカバレッジを向上させる技術に関する。
【０００２】
【従来の技術】
従来のスパッタリング装置を図４の符号１１０に示す。
このスパッタリング装置１１０は、真空槽１１２を有しており、その底壁上にはウェハステージ１１４が配置されている。このウェハステージ１１４は真空槽１１２とは絶縁している。
【０００３】
ウェハステージ１１４上には、冷却装置１１５と台１６とがこの順序で乗せられている。台１６の内部には図示しない吸着電極が配置されており、真空槽１１２内を真空排気し、台１６上に基板１１７を載置し、吸着電極に電圧を印加すると、基板１１７は台１６表面に静電吸着されるようになっている。
【０００４】
真空槽１１２の天井側には、絶縁部材１１８を介して、天板１１３が取り付けられている。天板１１３の表面には図示しない絶縁材を介して磁石１１９が配置されており、その反対側の面の真空槽１１２の内側には、ターゲット１２０が配置されている。
【０００５】
ターゲット１２０にはスパッタ電源１２５が接続されており、真空槽１１２は接地電位に接続されている。真空槽１１２内部を真空排気し、台１６上に基板１１７を静電吸着した後、真空槽１１２内にスパッタリングガスを導入し、スパッタ電源１２５を起動してターゲット１２０に負電圧を印加すると、磁石１１９の磁力線に捕らえられた電子により、ターゲット１２０表面近傍にプラズマが発生する。そのプラズマがターゲット１２０に入射すると、ターゲット１２０表面からターゲット１２０を構成する物質がスパッタリング粒子となって飛び出す。
【０００６】
このスパッタリング装置１１０では、真空槽１１２内に円筒形形状の防着筒１１１が配置されている。この防着筒１１１は、真空槽１１２の内壁面に固定されており、真空槽１１２と同じ接地電位に接続されている。
【０００７】
スパッタ中は、ウェハステージ１１４を介して基板１１７に負電圧が印加されており、基板１１７は負電位に置かれている。従って、プラズマ中の電子は防着筒１１１に引きつけられ、ターゲット１２０から飛び出した正電荷を有するスパッタリング粒子は、基板１１７に引きつけられる。このためスパッタリング粒子は、防着筒１１１の内部を防着筒１１１の中心軸線に沿った方向に飛行し、基板１１７の表面に到達し、基板１１７表面に薄膜が形成される。
【０００８】
冷却装置１１５内には、通水路１２３が設けられており、基板１１７表面に所定膜厚の薄膜が形成された後、この通水路１２３に冷却水を流し、基板１１７を冷却した後、真空槽１１２外に搬出し、未処理の基板を真空槽１１２内に搬入すると、薄膜形成作業を繰り返し行うことができる。
【０００９】
このように、ターゲット１２０と基板１１７との間の空間は防着筒１１１で取り囲まれているため、スパッタリング粒子は真空槽１１２の内壁面には付着しない。また、基板１１７を多数枚数処理し防着筒１１１に薄膜が付着した場合には、防着筒１１１を真空槽１１２から取り外し、洗浄すればよい。
【００１０】
しかしながら、上記のようなスパッタリング装置１１０では、スパッタ中の基板１１７はフローティング電位になっているため、基板１１７表面には、正電荷を有するスパッタリング粒子や中性のスパッタリング粒子とは別に、多量の電子も入射し、基板１１７が負電位に帯電してしまう。
【００１１】
基板１１７が仕掛かり中の半導体基板である場合や、ガラス基板である場合には、基板１１７表面に既に導電性薄膜や絶縁性薄膜が積層されているため、基板１１７内で電位差が生じると絶縁性薄膜が静電破壊してしまう。
近年では、絶縁性薄膜の膜厚は増々薄膜化しており、スパッタ中の静電破壊が問題視されている。
【００１２】
【発明が解決しようとする課題】
本発明は上記従来技術の不都合を解決するために創作されたものであり、その目的は、スパッタ中の静電破壊を防止する技術を提供することにある。
【００１３】
【課題を解決するための手段】
上記課題を解決するために、請求項１記載の発明は、真空槽内に配置されたターゲットをスパッタし、前記ターゲットに対向配置された台上に基板を配置し、前記基板の表面に薄膜を成長させる薄膜製造方法であって、前記ターゲットの前記基板表面側の端部と、前記台の表面との間の空間をスパッタ空間としたときに、前記スパッタ空間の側方位置に制御電極を配置し、前記制御電極によって、前記スパッタ空間を取り囲み、前記スパッタ空間の、前記制御電極の端部と前記基板との間の部分の側方位置に、前記真空槽と同電位の接地電極を配置して前記接地電極によって前記制御電極の端部と前記基板との間の部分の前記スパッタ空間を取り囲み、前記台表面に垂直な方向の距離を垂直距離としたときに、前記スパッタ空間の前記接地電極で取り囲まれた部分の前記垂直距離は、前記スパッタ空間の前記制御電極で取り囲まれた部分の前記垂直距離よりも短くし、前記基板をフローティング電位に置き、前記スパッタによって前記薄膜を形成中の前記基板の電位が略ゼロＶになる前記制御電極の制御電圧を予め求めておき、前記制御電極に前記制御電圧を印加しながら前記スパッタを行うスパッタ方法である。
請求項２記載の発明は、請求項１記載のスパッタ方法であって、前記台の裏面側に導電性のウェハステージを配置し、前記ウェハステージを介して、前記基板に負電圧又は交流電圧を印加しながら前記スパッタを行うスパッタ方法である。
請求項３記載の発明は、真空槽と、前記真空槽内に配置され、前記真空槽と絶縁された台と、前記台上に配置されたフローティング電位の基板と、前記基板と対向して配置されたターゲットと、前記ターゲットの前記基板表面側の端部と、前記台の表面との間の空間をスパッタ空間としたときに、前記スパッタ空間の側方位置に配置され、前記スパッタ空間を取り囲んだ制御電極と、前記スパッタ空間の、前記制御電極の端部と前記基板との間の部分の側方位置に配置され、前記制御電極の端部と前記基板との間の部分の前記スパッタ空間を取り囲み、前記真空槽と同電位にされた接地電極と、前記ターゲットのスパッタ時に前記制御電極に正電圧を印加し、前記基板電位を略ゼロＶにする電源手段と、を有し、前記台表面に垂直な方向の距離を垂直距離としたときに、前記スパッタ空間の前記接地電極で取り囲まれた部分の前記垂直距離は、前記スパッタ空間の前記制御電極で取り囲まれた部分の前記垂直距離よりも短くされたスパッタ装置である。
【００１４】
本発明は上記のように構成されており、ターゲットの基板側先端部分と基板が配置される台表面との間のスパッタ空間の側方位置に制御電極を配置し、その制御電極に制御電圧を印加してフローティング電位に置かれた基板のスパッタ中の電位を制御できるようになっている。
【００１５】
従って、予め、実際にスパッタを行う条件か、又はそれに近い条件でスパッタ中の基板が略ゼロＶになる制御電圧を求めておき、実際の製造工程でも、その制御電圧を制御電極に印加しながらスパッタを行うと、基板はゼロＶとなり、静電破壊を防止することができる。
【００１６】
制御電極は、防着筒の内側に配置してもよいし、防着筒を真空槽とは絶縁させ、防着筒自体を制御電極にしてもよい。
【００１７】
制御電極が基板に近すぎると基板表面に入射するイオンの制御性が悪化するので、基板と制御電極とを離し、その間の空間の側方に真空槽と同電位の接地電位に接続した接地電極を配置したり、また、基板と制御電極の間の空間をその接地電極で取り囲むとよい。
【００１８】
【発明の実施の形態】
図１を参照し、符号１０は、本発明を適用できるスパッタリング装置の一例である。このスパッタリング装置１０は真空槽１２を有しており、その底面側にはリング部材４１が配置されている。このリング部材４１には、絶縁部材２８を介してウェハステージ１４が配置されている。
【００１９】
リング部材４１とウェハステージ１４は金属製であり、リング部材４１は真空槽１２と同電位に置かれるが、ウェハステージ１４は絶縁部材２８によってリング部材４１とは電気的に絶縁されている。
【００２０】
ウェハステージ１４上には、絶縁材料で構成された冷却装置１５が配置されている。冷却装置１５上には、台１６が配置されており、台１６の表面に基板を載置できるように構成されている。符号１７は、台１６上に載置された基板を示している。基板１７は、板状の半導体基板やガラス基板であり、厚みは略一定である。従って、台１６上に配置された状態では、基板１７の表面及び裏面は台１６の表面と平行になっている。
【００２１】
真空槽１２の上端は開放されており、その上端部には、それぞれリング形状をした第１の絶縁部材３１と、導電性の端子部材３３と、第２の絶縁部材３２とがこの順序で配置されている。
【００２２】
符号４４は、略円筒形形状の金属から成る制御電極を示している。この制御電極４４は、中心軸線３５を台１６表面と垂直にして真空槽１２内に配置されている。制御電極４４の上端部は円筒部分よりも外側に張り出され、その部分でフランジ部４５が形成されている。
【００２３】
このフランジ部４５は、端子部材３３に乗せられており、端子部材３３から吊り下げられている。従って、制御電極４４は端子部材３３に電気的に接続されている。
【００２４】
また、第２の絶縁部材３２上には天板１３が配置されており、真空槽１２は天板１３によって蓋をされており、真空槽１２の内部は大気から遮断れるようになっている。
この状態では、真空槽１２と端子部材３３と天板１３とは、第１、第２の絶縁部材３１、３２によって、互いに電気的に絶縁されている。
【００２５】
天板１３の上側には磁石１９が配置されており、磁石１９が配置された側とは反対の面であって、真空槽１２の内部側の表面には、ターゲット２０が配置されている。この磁石１９が生成する磁力線は、ターゲット２０の表面を貫通し、ターゲット２０表面に高密度のプラズマを生成するようになっている。
【００２６】
ターゲット２０の表面と台１６の表面とは互いに平行になるように配置されている。ターゲット２０の表面、及び台１６の表面は水平に配置されており、従って、制御電極４４は鉛直になっている。
【００２７】
台１６の表面と制御電極４４の下端部とは所定距離だけ離間して配置されている。ターゲット２０の中心と台１６の中心は、制御電極４４の中心軸線３５上に位置しており、従って、台１６の表面に対して平行な方向の距離を水平距離とした場合、台１６表面に対して垂直な方向の距離を垂直距離とした場合、台１６の外周位置と制御電極４４の下端部との間の水平距離は、制御電極４４の半径と基板１７の半径の差に等しい。
【００２８】
また、台１６の表面に対して垂直な方向の距離を垂直距離とした場合、制御電極４４の下端部と台１６表面との間の垂直距離Ｗ1は、ターゲット２０の基板１７側の端部(ターゲット２０が平板であればターゲット２０の表面)と制御電極４４の下端部の間の垂直距離Ｗ2よりも小さくなるように設定されている(Ｗ1＜Ｗ2)。Ｗ1＋Ｗ2はターゲット２０の表面と台１６表面の間の垂直距離である。
【００２９】
符号２１は、ターゲット２０表面と台１６の表面の間のスパッタ空間を示しており、一般に、台１６の面積の方がターゲット２０の表面の面積よりも小さいから、スパッタ空間２１は、ターゲット２０を上面とする円筒形の空間である。このスパッタ空間２１は、ターゲット２０の表面から垂直距離Ｗ2だけ離れた位置まで、制御電極４４で取り囲まれている。
【００３０】
制御電極４４の下方には、筒状の２個の接地電極４２、４３が配置されており、スパッタ空間２１は、台１６表面から垂直距離Ｗ1だけ離れた位置まで、周囲を２個の接地電極４２、４３によって取り囲まれている。
【００３１】
この接地電極４２、４３のうち、上方位置の接地電極４３は真空槽１２に取り付けられており、下方位置の接地電極４２は、真空槽１２の底壁上に気密に挿通された支持棒４８によって支持されている。
【００３２】
支持棒４８は金属製であり、真空槽１２と同電位に置かれている。従って、各接地電極４２、４３は、それぞれ真空槽１２に電気的に接続されており、真空槽１２は接地電位に接続されているから、各接地電極４２、４３も接地電位になっている。
【００３３】
支持棒４８の真空槽１２外部に導出された部分には、図示しない昇降機構が接続されており、真空槽１２内の気密状態を維持したまま昇降移動し、下方位置の接地電極４２を、台１６上の付近からよりも下方に移動させ、基板の搬出入ができるようになっている。
【００３４】
また、リング部材４１の上端部分には、台１６及び冷却装置１５の周囲を取り囲む接地電極４７が設けられている。リング部材４１は真空槽１２に接続されているから、この接地電極４７は、リング部材４１と共に接地電位に接続されている。下方位置の接地電極４３とリング部材４１上の接地電極４７との間には、隙間が設けられている。
【００３５】
他方、スパッタ空間２１の、ターゲット２０表面から鉛直方向の距離Ｗ2の範囲は、制御電極４４によって取り囲まれている。後述するように、制御電極４４に基板１７をゼロＶにする制御電圧を印加した場合に、スパッタ空間２１のターゲット２０表面から垂直距離Ｗ2の間の部分の側方の電位は制御電圧の電位になり、台１６表面から垂直距離Ｗ1の部分の側方の電位が接地電位になる。
【００３６】
この場合、垂直距離Ｗ1＜垂直距離Ｗ2という大小関係により、基板１７表面にスパッタリング粒子が垂直に入射し、高アスペクト比の薄膜を形成できる。
【００３７】
真空槽１２外部には、  真空槽１２の外部には、スパッタ電源２５と、バイアス電源２６と、制御電源２７とが配置されており、制御電極２７は端子部材３３に接続されている。従って、制御電極４４は端子部材３３を介して制御電源２７に接続されている。制御電源２７は可変電圧源であり、所望の大きさの正電圧又は負電圧を出力できるように構成されている。
【００３８】
制御電極４４は、接地電極４２、４３とは非接触にされており、また、絶縁部材３１によって真空槽１２とも絶縁されている。従って、制御電源２７を動作させると、制御電極４４に所望の電圧を印加することができる。
【００３９】
スパッタ電源２５は天板１３に接続されている。この天板１３は、絶縁部材３２によって真空槽１２とは電気的に絶縁されており、スパッタ電源２５によって負電圧を印加できるようになっている。
【００４０】
また、バイアス電源２６はウェハステージ１４に接続されている。このウェハステージ１４は、絶縁部材２８によってリング部材４１とは絶縁されているから、バイアス電源２６によって所望の電圧を印加できる。ここではバイアス電源２６は交流電源である。
【００４１】
真空槽１２底面のリング部材１２の外側には、排気口３４が設けられており、この排気口３４には真空ポンプ２８が接続されている。
【００４２】
上記のようなスパッタリング装置１０を用いた薄膜製造工程を説明すると、先ず、真空ポンプ２８を動作させ、真空槽１２内部を真空排気する。２個の接地電極４２、４３の間には、隙間４９が形成されており、制御電極４４の内部の気体は、その隙間４９を通って排気口３４から真空排気される。
【００４３】
真空槽１２内が所定圧力まで真空排気された後、基板を搬入し、台１６上に載置する。符号１７は台１６上に載置された基板を示しており、この状態では基板１７は接地電極４２、４３や真空槽１２とは非接触であり、また、冷却装置１５や台１６は絶縁性材料で構成されているから、基板１７は電気的にはフローティング電位(浮遊電位)の状態にある。
【００４４】
次いで、バイアス電源２６を起動し、ウェハステージ１４に交流電圧を印加すると共に、制御電源２７を起動し、制御電極４４に所定の大きさの制御電圧を印加し、真空槽１２内にスパッタリングガスを導入する。次いで、スパッタ電源２５を起動し、天板１３に負電圧を印加すると、ターゲット２０表面近傍にプラズマが形成され、ターゲット２０がスパッタリングされる。ターゲット２０から飛び出したスパッタリング粒子により、基板１７表面に薄膜が形成される。
【００４５】
従来技術のスパッタリング装置では、負電荷の電子と正電荷のスパッタリング粒子やガス粒子の易動度の差により、基板に入射する正電荷のスパッタリング粒子の量と負電荷の電子の量の差が大きく、基板は負電圧にバイアスされてしまう(セルフバイアス)。
【００４６】
本発明のスパッタリング装置１０では、制御電源２７が制御電極４４に制御電圧を印加しており、制御電極４４に電子を集められるようになっている。
従って制御電極４４の電位(制御電圧)を変えることで、スパッタ中の基板１７の電位を制御できるようになっている。
【００４７】
スパッタによる薄膜成長中の基板１７の電位が略ゼロＶであれば、基板１７の表面に形成されている絶縁性薄膜が静電破壊することがなくなる。
【００４８】
基板１７をゼロＶにするような制御電圧は、ターゲット２０の材料やスパッタ電源２５が出力する負電圧の大きさ、バイアス電源２６が出力する交流電圧、又は直流電圧の大きさによって変わるため、ここでは、予め基板１７の電位を測定しながら制御電圧の大きさを変えてターゲット２０をスパッタし、基板１７が略ゼロＶの電位になる大きさの制御電圧が求められている。
【００４９】
図２のグラフは、このスパッタリング装置１０を用い、制御電圧の極性及び大きさを変化させた場合の、基板１７の電位と、制御電極４４に流れる電流(制御電源２７の出力電流)と、ターゲット２０に流れる電流(スパッタリング電源２５の出力電流)の関係を示している。符号Ｌ1は基板１７の電位であり、符号Ｌ2はターゲット２０に流れる電流であり、符号Ｌ3は制御電極４４に流れる電流である。
【００５０】
このグラフから、制御電極４４に、このスパッタリング装置１０では、あるスパッタ条件のとき、＋２５Ｖを印加した場合に基板１７の電位は約ゼロＶとなっている。
【００５１】
上記のように、制御電極４４に、予め測定して置いた基板１７をゼロＶにする電圧を印加しながらスパッタリングを行い、基板１７表面に所定膜厚の薄膜が形成された後、各電源２５〜２７の動作とスパッタリングガスの導入を停止させ、台１６内部に配置されらヒータへの通電を終了させると共に、冷却装置１５内部の通水路２３に冷却水を流し、基板１７を冷却した後、真空槽１２外に搬出する。
【００５２】
そして、未処理の基板を真空槽１２内に搬入し、上記と同じ工程によってスパッタリングを行う。
【００５３】
なお、ここで用いたターゲット２０の直径は３００ｍｍであり、ターゲット２０表面から基板台１６表面までの鉛直方向の距離Ｗ1＋Ｗ1は３００ｍｍである。台１６表面から制御電極４４下端部までの鉛直方向の距離Ｗ1は約８０ｍｍ、ターゲット２０表面から制御電極４４の下端部までの鉛直方向の距離Ｗ2は約２２０ｍｍである。
【００５４】
また、制御電極４４の直径は約３３０ｍｍ程度であり、ターゲット２０の直径よりも大きくなっているが、制御電極４４の上端部は、ターゲット２０側に曲げられており、上端部の直径はターゲット２０の直径とほぼ同じ大きさになっている。
【００５５】
次に、本発明を適用できる他のスパッタリング装置を説明する。
図３の符号５０は、そのスパッタリング装置を示しており、真空槽６２の内部に、真空槽６２と同電位にされた防着筒６１が配置されている。この防着筒６１は略円筒形形状であり、開口は上下に向けられている。
【００５６】
真空槽１２の天井側には、絶縁材料６８を介して天板６３が配置されている。
天板６３の上側表面には、磁石６９が配置されており、その反対側の面の、真空槽１２内部に向けられた表面には、ターゲット７０が配置されている。このターゲット７０は、防着筒６１の上側の開口付近に、防着筒６１とは非接触の状態で配置されている。
【００５７】
真空槽６２の底壁上には、リング部材８１が配置されている。リング部材８１上には、絶縁部材７８を介してウェハステージ６４が乗せられている。
ウェハステージ６４上には、冷却装置６５と台６６とがこの順序で配置されており、冷却装置６５の周囲は、リング部材８１に接続された円筒電極９２によって取り囲まれている。
【００５８】
防着筒６１の内部には、防着筒６１や真空槽６２とは絶縁された複数の制御電極５４が配置されている。この制御電極５４は、棒又は線状であり、ターゲット７０表面及び台６６表面に対して垂直な姿勢で、防着筒６１付近に配置されている。
【００５９】
符号６７は、台６６上に配置した基板を示しており、符号７１は、ターゲット７０の基板６７側の端部(ターゲット７０表面が平らであればターゲット７０の表面)と台６６の表面との間のスパッタ空間を示している。制御電極５４は、スパッタ空間７１の側方に配置されており、基板６７に入射するスパッタリング粒子を遮らないようになっている。
【００６０】
真空槽６２の外部には、真空ポンプ７２が配置されており、真空槽６２の底壁に設けられた排気口８４から真空槽６２内部を真空排気できるように構成されている。防着筒６１の内部は防着筒６１の上端部と下端部の隙間から真空排気される。
【００６１】
真空槽６２の外部には、スパッタ電源７５と、バイアス電源７６と、制御電源７７とが配置されている。スパッタ電源７５は、天板６３に接続されており、天板６３を介してターゲット７０に負電圧を印加するようになっており、バイアス電源７６は、ウェハステージ６４に交流電圧、又は負の直流電圧を印加するように構成されている。
【００６２】
各制御電極５４は、制御電源７７に接続されており、制御電源７７が出力する制御電圧が印加されるように構成されている。ここでは、各制御電極５４には、同じ大きさの制御電圧が印加されるようになっている。
【００６３】
各制御電極５４の下端部と台６６表面の間は離間して配置されており、制御電極５４下端部と、台６６表面の間の垂直距離Ｗ3は、ターゲット７０表面と制御電極５４の下端部との間の垂直距離Ｗ4よりも小さくされている(Ｗ3＜Ｗ4)。
【００６４】
制御電極５４の下方位置では、防着筒６１が制御電極５４よりもはみ出しており、従って、スパッタ空間７１の下部は、垂直距離Ｗ3の分だけ、防着筒６１で取り囲まれている。この防着筒６１は、真空槽６２に接続されており、従って、真空槽６２と同電位の接地電位に接続されている。
【００６５】
このスパッタリング装置５０においても台６６上に配置された基板６７はフローティング電位に置かれるから、予め、スパッタ中の基板６７がゼロＶになるような制御電極５４の電圧を求めておき、その電圧を制御電圧として、実際のスパッタ工程中の制御電極５４に印加すると、静電破壊を起こさずに基板６７表面に薄膜を形成することができる。
【００６６】
なお、本発明は、アルゴンガス等のスパッタガスを用いてターゲット２０、７０をスパッタする方法の他、特に、ターゲット２０が銅で構成されている場合には、スパッタの開始のときだけスパッタリングガスを導入し、ターゲット２０、７０表面のスパッタが開始された後はスパッタリングガスの導入を停止し、ターゲット２０、７０表面から飛び出した銅のスパッタリング粒子の電離によってターゲット２０、７０表面のプラズマを維持する自己放電スパッタ法にも適用することができる。
【００６７】
また、本発明は、スパッタリングガス中に反応性ガスを添加し、ターゲット組成物と反応性ガスとの反応生成物の薄膜を基板１７、６７表面に形成する反応性スパッタ法にも適用することができる。
【００６８】
更にまた、上記の制御電極４４、５４は、円筒形や棒状のものに限定されるものではなく、角筒型の電極や網状の電極等、形状は種々のものが含まれる。要するに、制御電極４４、５４は、ターゲット２０、７０と基板１７、６７とが対向する間のスパッタ空間２１、７１の側方に位置し、スパッタ空間２１、７１を均等に取り囲む形状であればよい。
【００６９】
【発明の効果】
基板表面の絶縁性薄膜を静電破壊させずに薄膜を形成することができる。
【図面の簡単な説明】
【図１】本発明を適用できるスパッタリング装置の例
【図２】そのスパッタリング装置の制御電極の電位と基板の電位、及びターゲットと防着板に流れる電流の関係を示すグラフ
【図３】本発明を適用できる他のスパッタリング装置の例
【図４】従来技術のスパッタリング装置を説明するための図
【符号の説明】
１０、５０……スパッタリング装置
１２、６２……真空槽
１６、６６……基板台
１７、６７……基板
２０、７０……ターゲット
２１、７２……スパッタ空間
４４、５４……制御電極
【図１】
0004553476.tif 000002
【図２】
0004553476.tif 000003
【図３】
0004553476.tif 000004
【図４】
0004553476.tif 000005